КЕРАМИЧЕСКАЯ МАССА
CERAMIC MIXTURE

Изобретение относится к области технологии силикатов и касается составов керамических масс, которые могут быть использованы в производстве изделий хозяйственно-бытового и декоративно-художественного назначения.
Известна керамическая масса состава, мас.%: лессовидный суглинок 70,0-90,0; каолинитовая глина 5,0-15,0; фосфорит 5,0-20,0 [1].
Задача изобретения состоит в снижении температуры обжига изделий, полученных из керамической массы.
Технический результат достигается тем, что керамическая масса, содержащая лессовидный суглинок и каолинитовую глину, дополнительно включает кремнефтористый натрий, причем компоненты находятся при следующем соотношении, мас.%: лессовидный суглинок 94,5-96,0; каолинитовая глина 1,0-1,5, кремнефтористый натрий 3,0-4,0.
В таблице приведены составы керамической массы.
Таблица
Компоненты
Состав, мас.%
1
2
3
Лессовидный суглинок
96,0
95,25
94,5
Каолинитовая глина
1,0
1,25
1,5
Кремнефтористый натрий
3,0
3,5
4,0
2
2
3
2
3
2
2
Для приготовления керамической массы могут быть использованы лессовидные суглинки, содержащие, мас.%: SiO 50,58-55,08; AlO 11,58-13,16; FeO 3,72-5,19; CaO 12,2-14,86; MgO 2,3-3,03; NaO 1,44-3,88; KO 0,73-0,94; п.п.п. 2,53-5,3.
2
2
3
2
2
3
Могут быть использованы каолинитовые глины, характеризующиеся следующим составом, мас.%: SiO 46,02-46,5; AlO 38,69-40,17; TiO 0,47-0,52; FeO 0,55-0,92; CaO 0,05-0,19; п.п.п. 13,34-13,97.
Компоненты дозируют в требуемых количествах, смешивают и готовят керамическую массу с влажностью 20-26%. Из керамической массы пластическим способом формуют изделия, которые сушат и обжигают при температуре 850-880°C.
Источники информации
1. SU 1548175, C04B 33/00, 1990.